(57)【要約】  一例においては、本開示は、架橋されたポリオレフィン加工物品を提供することと、架橋されたポリオレフィン加工物品を空気酸化により安定化させて、安定化された加工物品を提供することと、前述のステップのうちの少なくとも１つ中、またはその中間で、ホウ素含有液体（ＢＣＬ）で処理することと、安定化された加工物品を炭化することと、を含む、炭素質物品を調製するための方法について記載する。一例においては、本開示は、安定化された物品を調製するための方法について記載する。【選択図】なし【特許請求の範囲】
【請求項１】
炭素質物品を調製するための方法であって、
（ａ）オレフィン樹脂を提供するステップと、
（ｂ）前記オレフィン樹脂から加工物品を形成するステップと、
（ｃ）前記加工物品を架橋するステップと、
（ｄ）空気酸化により前記加工物品を安定化させるステップと、
（ｅ）前述のステップのうちの少なくとも１つの間、または中間で、ホウ素含有液体（ＢＣＬ）で処理するステップと、
（ｆ）前記安定化された加工物品を炭化するステップと、を含む、方法。
【請求項２】
前記ＢＣＬは、前記加工物品にホウ素を堆積させるために好適なホウ素源である、請求項１に記載の方法。
【請求項３】
前記ホウ素源は、元素ホウ素、ボラン、ホウ酸塩、ボリン酸、ボロン酸、ホウ酸、ボリン酸エステル、ボロン酸エステル、ボロキシン、アミノボラン、ボラジン、ホウ化水素、ならびにそれらの誘導体及び組み合わせである、請求項２に記載の方法。
【請求項４】
ステップ（ｄ）は、１２０℃以上で前記加工物品を加熱することを含む、請求項１〜３のいずれか一項に記載の方法。
【請求項５】
ステップ（ｂ）は、繊維紡糸、フィルム押出流延、吹込フィルム処理、ダイを介する異形押出成形、射出成形、溶液流延、または圧縮成形によって、前記ポリオレフィン樹脂を加工物品に変換することを含む、請求項１〜４のいずれか一項に記載の方法。
【請求項６】
炭素質物品を調製するための方法であって、
（ａ）架橋されたポリオレフィン加工物品を提供するステップと、
（ｂ）前記架橋されたポリオレフィン加工物品を空気酸化により安定化させて、安定化された加工物品を提供するステップと、
（ｃ）前述のステップのうちの少なくとも１つの間、または中間で、ホウ素含有液体（ＢＣＬ）で処理するステップと、
（ｄ）前記安定化された加工物品を炭化するステップと、を含む、方法。
【請求項７】
前記ＢＣＬは、前記加工物品にホウ素を堆積させるために好適なホウ素源である、請求項６に記載の方法。
【請求項８】
前記ホウ素源は、元素ホウ素、ボラン、ホウ酸塩、ボリン酸、ボロン酸、ホウ酸、ボリン酸エステル、ボロン酸エステル、ボロキシン、アミノボラン、ボラジン、ホウ化水素、ならびにそれらの誘導体及び組み合わせである、請求項７に記載の方法。
【請求項９】
ステップ（ｂ）は、１２０℃以上で前記架橋された加工物品を加熱することを含む、請求項１〜３のいずれか一項に記載の方法。
【発明の詳細な説明】
【背景技術】
【０００１】
炭素繊維などの炭素質物品は、従来、主に、ポリアクリロニトリル（ＰＡＮ）、ピッチ、またはセルロース前駆体から生産されていた。炭素質物品を作製するためのプロセスは、前駆体から繊維またはフィルムなどの加工物品を形成することにより始まる。前駆体は、ポリマーを形成または成形するための標準的な技法を用いて加工物品に形成され得る。理論に制限されるものではないが、その後、加工物品は、後続の加熱処理ステップ中に加工物品が形状を実質的に維持することを可能にするように実質的に安定化される。このような安定化は、典型的には、酸化と加熱の組み合わせを伴い、一般的に、加工物品を定義する前駆体の脱水素化、環形成、酸化、及び架橋をもたらす。次に、安定化された加工物品は、不活性雰囲気で安定化された加工物品を加熱することによって炭素質物品に変換される。炭素質物品を生産するための一般的なステップは、様々な前駆体についても同じであるが、これらのステップの詳細は、選択された前駆体の化学組成により広く変動する。
【０００２】
炭素質物品の代替の前駆体としてポリオレフィンが検証されてきたが、適切かつ経済的に実行可能な調製プロセスは困難であることが分かっている。ポリオレフィン前駆体から炭素質物品を調製するための経済的プロセスを特定することに関心が持たれている。例えば、安定化ステップ及び炭化ステップ中、質量の保持を最大化することに関心が持たれている。
【発明の概要】
【０００３】
本開示は、架橋されたポリオレフィン加工物品を提供することと、架橋されたポリオレフィン加工物品を空気酸化により安定化させて、安定化された加工物品を提供することと、前述のステップのうちの少なくとも１つ中、またはその中間で、ホウ酸含有液体（ＢＣＬ）で処理することと、安定化された加工物品を炭化することと、を含む、炭素質物品を調製するための方法について記載する。一例においては、本開示は、安定化された物品を調製するための方法について記載する。
【発明を実施するための形態】
【０００４】
別途記載されない限り、数値の範囲、例えば、「２〜１０」は、範囲を定義する数値（例えば、２及び１０）を含む。
【０００５】
別途記載されない限り、比率、割合、部などは重量である。
【０００６】
別途記載されない限り、ポリオレフィン樹脂の架橋性官能基含量は、ｍｏｌ％架橋性官能基によって特徴付けされ、これは、架橋性官能基のモルの数をポリオレフィン中に含まれるモノマー単位のモルの総数で除して計算される。
【０００７】
別途記載されない限り、「モノマー」は、重合を受けることができる分子を指し、それにより巨大分子、例えば、ポリオレフィンの必須構造に対して構造単位を提供する。一態様では、本開示は、ポリオレフィン樹脂から炭素質加工物品を生産するためのプロセスについて記載する。本明細書において更に詳細に示すとおり、炭素質加工物品は、以下の方法で調製される：（ａ）オレフィン樹脂を提供することと、（ｂ）オレフィン樹脂から加工物品を形成することと、（ｃ）加工物品を架橋させて、架橋された加工物品を提供することと、（ｄ）空気酸化により加工物品を安定化させて、安定化させた加工物品を提供することと、（ｅ）前述のステップのうちの少なくとも１つ中、またはその中間で、ホウ酸含有液体（ＢＣＬ）で処理することと、（ｆ）安定化された加工物品を炭化すること。
【０００８】
好適なＢＣＬとしては、ホウ素含有種を含む液体が挙げられる。好適なホウ素含有種の例としては、ボラン、ホウ酸塩、ボリン酸、ボロン酸、ホウ酸、ボリン酸エステル、ボロン酸エステル、ボロキシン、アミノボラン、ボラジン、ホウ化水素ならびにそれらの誘導体及び組み合わせが挙げられる。元素ホウ素も、好適なホウ素含有種である。ホウ酸の誘導体の例としては、メタホウ酸及び酸化ホウ素が挙げられる。ホウ酸塩誘導体の例としては、ホウ酸亜鉛などの無機ホウ酸塩及びホウ酸トリブチルなどの有機ホウ酸塩が挙げられる。一例においては、ＢＣＬは、ホウ素含有種のみで調製される。一例においては、ＢＣＬは、ホウ素含有種と共に別の成分も含み、他の成分が混和性であり、ホウ素含有種により懸濁体を形成するか、または、別の方法でホウ素含有種により担持され、かつ全体のプロセスに適合するように選択される。一例においては、他の成分は極性液体または非極性液体である。例えば、イソプロパノールなどのアルコールは、ＢＣＬの好適な構成成分である。一例においては、ホウ素含有種の少なくとも一部は、ＢＣＬ中で懸濁体として担持される。
【０００９】
別途明記されない限り、本明細書に記載の方法またはプロセスステップはいずれも、いかなる順序で実施されてもよい。
【００１０】
ポリオレフィンは、１つ以上のオレフィンモノマーから生産されるポリマーのクラスである。本明細書に記載されるポリマーは、１種類以上のモノマーから形成され得る。ポリエチレンが好ましいポリオレフィン樹脂であるが、他のポリオレフィン樹脂が代用されてよい。例えば、エチレン、プロピレン、もしくは他のα−オレフィン（例えば、１−ブテン、１−ヘキセン、１−オクテン）、またはこれらの組み合わせから生産されるポリオレフィンも好適である。本明細書に記載されるポリオレフィンは、典型的には、樹脂形態で提供され、更なる溶融または溶液処理のために適正サイズのペレットまたは顆粒に細分化される。一例においては、ポリオレフィン樹脂は、加工物品として形成される前に、ＢＣＬにより処理される。ポリオレフィン樹脂は、噴霧、浸漬または吸収など、当業者に公知の任意の機構により、ＢＣＬで処理される。ＢＣＬは、例えば、ニートなどの好適な液体形態に導入されるか、または溶液の一部、もしくは液体中の懸濁体として導入されてもよい。ＢＣＬは、連続工程の一部として、またはバッチ工程の一部として導入されてもよい。
【００１１】
本明細書に記載されるポリオレフィン樹脂には、架橋ステップが施される。任意の好適な方法によるポリオレフィンの架橋で十分である。一例においては、ポリオレフィンは、電子線処理などの放射線放射によって架橋させる。他の架橋方法は、例えば、紫外線放射及びガンマ線放射などが好適である。いくつかの例においては、架橋を開始するために、放射線放射と共に、ベンゾフェノンなどの開始剤が使用されてもよい。一例においては、ポリオレフィン樹脂は、ポリオレフィン樹脂を架橋するために、反応させるのに好適な架橋性官能基を含むように修飾されている。ポリオレフィン樹脂が架橋性官能基を含む場合、化学架橋剤の使用、熱による、蒸気による、または他の好適な方法など、既知の方法により架橋が開始されてもよい。一例においては、コポリマーは、１つ以上のα−オレフィンが架橋性官能基として機能するのに好適な基を含有する別のモノマーと共重合された、架橋性官能基を有するポリオレフィン樹脂を提供するのに好適であり、例えば、ジエン、一酸化炭素、メタクリル酸グリシジル、アクリル酸、酢酸ビニル、無水マレイン酸、またはビニルトリメトキシシラン（ＶＴＭＳ）は、モノマーの中でもαーオレフィンと共重合されるのに好適である。更に、架橋性官能基を有するポリオレフィン樹脂は、官能基部分を基材ポリオレフィン上にグラフト重合することによって改質されたポリ（α−オレフィン）からも生産され得、官能基は、所与のポリオレフィンの架橋を後に可能にするその能力に基づき選択される。例えば、この種類のグラフト重合は、遊離ラジカル開始剤（過酸化物など）及びビニルモノマー（ＶＴＭＳ、ジエン、酢酸ビニル、アクリル酸、メタクリル酸、アクリル酸及びメタクリル酸エステル（メタクリル酸グリシジル及びメタクリルオキシプロピルトリメトキシシラン、アリルアミン、ｐ−アミノスチレン、メタクリル酸ジメチルアミノエチルなど）の使用により、またはアジド官能化分子（４−［２−（トリメトキシシリル）エチル）］ベンゼンスルホニルアジドなど）を介して実行され得る。架橋性官能基を有するポリオレフィン樹脂は、ポリオレフィン樹脂から生産され得るか、または商業的に購入され得る。架橋性官能基を有する市販のポリオレフィン樹脂の例としては、Ｔｈｅ  Ｄｏｗ  Ｃｈｅｍｉｃａｌ  Ｃｏｍｐａｎｙにより販売されているＳＩ−ＬＩＮＫ、Ｔｈｅ  Ｄｏｗ  Ｃｈｅｍｉｃａｌ  Ｃｏｍｐａｎｙにより販売されているＰＲＩＭＡＣＯＲ、Ｋｕｒａｒａｙにより販売されているＥＶＡＬ樹脂、及びＡｒｋｅｍａにより販売されているＬＯＴＡＤＥＲ  ＡＸ８８４０が挙げられる。
【００１２】
上述のように、ポリオレフィン樹脂は、処理されて加工物品を形成する。加工物品は、ポリオレフィン樹脂から加工された物品である。加工物品は、既知のポリオレフィン加工法、例えば、繊維を形成するための溶融もしくは溶液紡糸、フィルムを形成するためのフィルム押出もしくはフィルム流延もしくは吹込フィルム処理、より複雑な形状を形成するためのダイ押出もしくは射出成形もしくは圧縮成形、または溶液流延を用いて形成される。加工法は、標的炭素質物品の所望の幾何学形状、及びその所望の物理特性により選択される。例えば、所望の炭素質物品が炭素繊維である場合、繊維紡糸が好適な加工法である。別の例として、所望の炭素質物品が炭素フィルムである場合、圧縮成形が好適な加工法である。一例においては、加工物品は、ＢＣＬにより処理される。一例においては、加工物品は、ポリオレフィン樹脂の架橋前に、ＢＣＬにより処理される。加工物品は、噴霧、浸漬または吸収など、当業者に公知の任意の機構により、ＢＣＬで処理されてもよい。ＢＣＬは、例えば、ニートなどの好適な液体形態に導入されるか、または溶液の一部、もしくは液体中の懸濁体として導入されてもよい。ＢＣＬは、連続工程の一部として、またはバッチ工程の一部として導入されてもよい。
【００１３】
上述のように、ポリオレフィン樹脂の少なくとも一部は、架橋された加工物品をもたらすように架橋される。いくつかの実施形態では、架橋は、化学架橋を介して行われる。よって、いくつかの実施形態では、架橋された加工物品は、ポリオレフィン樹脂の架橋性官能基を架橋するために１つ以上の化学剤で処理された加工物品である。このような化学剤は、当業者に既知のとおり、架橋性官能基間の分子内化学結合の形成を開始させるように機能するか、または架橋性官能基と反応して分子内化学結合を形成する。化学架橋は、架橋性官能基を反応させて新しい結合を形成し、架橋性官能基を有するポリオレフィン樹脂を定義する様々なポリマー鎖間に連結を形成する。架橋を生じさせる化学剤は、ポリオレフィン樹脂に含まれる架橋性官能基（複数可）の種類に基づき選択される。分子間及び分子内化学結合を介して架橋性官能基を架橋する多種多様な反応が既知である。加工物品に存在する架橋性官能基を架橋することが知られている好適な化学剤が選択されて、架橋された加工物品を生産する。例えば、本開示を限定することなく、ポリオレフィンに結合される架橋性官能基がビニル基である場合、好適な化学剤は、過酸化物またはアゾビスニトリルなどの遊離ラジカル開始剤、例えば、過酸化ジクミル、過酸化ジベンゾイル、ｔ−ブチルペルオクトエート、アゾビスイソブチロニトリルなどを含む。ポリオレフィンに結合された架橋性官能基が、カルボン酸などの酸、または無水物、またはエステル、またはグリシドキシ基である場合、好適な化学剤は、ジアミン、ジオール、ジチオールなどの２求核基（ｄｉｎｕｃｌｅｏｐｈｉｌｅｓ）、例えば、エチレンジアミン、ヘキサメチレンジアミン、ブタンジオール、またはヘキサンジチオールを含む、少なくとも２つの求核基を含有する化合物であり得る。３つ以上の求核基を含有する化合物、例えば、グリセロール、ソルビトール、またはヘキサメチレンテトラミンも使用され得る。少なくとも２つの異なる求核基を含有する混合ジ−またはそれ以上の求核物質、例えば、エタノールアミンも好適な化学剤であり得る。ポリオレフィンに結合された架橋性官能基がモノ−、ジ−、またはトリ−アルコキシシリル基である場合、水及びルイスもしくはブロンステッド酸または塩基触媒が好適な化学剤として使用され得る。例えば、本開示を限定することなく、ルイスもしくはブロンステッド酸または塩基触媒は、アリールスルホン酸、硫酸、水酸化物、ジルコニウムアルコキシド、またはスズ試薬を含む。
【００１４】
加工物品の架橋は、一般に、加工物品が後続の加工ステップに必要とされる高温でその形状を維持することを確実にすることが好ましい。架橋がない場合、ポリオレフィン樹脂は、典型的には、高温で軟化、溶融、またはさもなければ変形もしくは分解する。架橋は、加工物品に熱安定性を付加する。一例においては、加工物品は、架橋後、及び安定化前に、ＢＣＬにより処理される。架橋された加工物品は、噴霧、浸漬または吸収など、当業者に公知の任意の機構により、ＢＣＬで処理されてもよい。ＢＣＬは、例えば、ニートなどの好適な液体形態に導入されるか、または溶液の一部、もしくは液体中の懸濁体として導入されてもよい。ＢＣＬは、連続工程の一部として、またはバッチ工程の一部として導入されてもよい。
【００１５】
架橋加工物品は、酸化雰囲気で加熱され、安定化された加工物品をもたらす。いくつかの実施形態では、架橋された加工物品を安定化させるための温度は、少なくとも１２０℃であり、好ましくは少なくとも１９０℃である。いくつかの実施形態においては、架橋された加工物品を安定化させるための温度は、４００℃以下であり、好ましくは３００℃以下である。一例では、架橋された加工物品は、すでに所望の温度にある加熱チャンバに導入される。別の例では、加工物品は、周囲温度で、または周囲温度付近で加熱チャンバに導入され、このチャンバは、後に所望の温度に加熱される。いくつかの実施形態では、加熱速度は少なくとも１℃／分である。他の実施形態では、加熱速度は１５℃／分以下である。また別の例では、チャンバは段階的に加熱される、例えば、チャンバは、１２０℃で１時間などのある時間の間、第１の温度に加熱され、次いで１８０℃で１時間などのある時間の間、第２の温度に上げられ、第３は２５０℃で１０時間などの保持温度に上げられる。安定化プロセスは、加工物品の寸法に応じて、最大１００時間の間、所与の温度で架橋した加工物品を保持することを伴う。一例においては、加工物品は、安定化工程中、ＢＣＬにより処理される。架橋された加工物品は、安定化中、噴霧、浸漬または吸収など、当業者に公知の任意の機構により、ＢＣＬにより処理されてもよい。ＢＣＬは、例えば、ニートなどの好適な液体形態に導入されるか、または溶液の一部、もしくは液体中の懸濁体として導入されてもよい。ＢＣＬは、連続工程の一部として、またはバッチ工程の一部として導入されてもよい。安定化プロセスは、ホウ素処理され安定化された加工物品をもたらし、これは炭素質物品の前駆体である。理論に制限されるものではないが、安定化プロセスは、架橋された加工物品を酸化し、架橋密度を増加させる炭化水素構造への変化をもたらす一方で、架橋された加工物品の水素／炭素比率を減少させる。理論に制限されるものではないが、ホウ素存在下での安定化プロセスにより、酸化化学が改善され、架橋密度が増加する。
【００１６】
予期していなかったが、加工物品にＢＣＬを介してホウ素を導入することにより、その後に生産される安定化された炭素質物品の質量保持が改善されることが見出された。また、加工物品をホウ素含有種で処理することにより、その後に生産される炭素質物品の形状保持が改善されることが見出された。
【００１７】
別の態様では、本開示は、ポリオレフィン前駆体（樹脂）から形成される、ホウ素処理され安定化された加工物品について記載する。一例では、ホウ素処理され安定化された加工物品は、本明細書に記載されるプロセスにより形成される。
【００１８】
更に別の態様では、炭素質物品及び炭素質物品の製造プロセスが提供される。炭素質物品は、炭素が豊富な物品であり、炭素繊維、炭素シート、及び炭素フィルムは、炭素質物品の例である。炭素質物品は、多くの用途を有し、例えば、炭素繊維は、一般に、炭素繊維強化エポキシ複合材などの複合材料を強化するために使用される一方で、炭素ディスクまたはパッドは、高性能ブレーキシステムに使用される。
【００１９】
本明細書に記載される炭素質物品は、不活性雰囲気でホウ素処理され安定化された加工物品を、加熱処理することによって、安定化された加工物品を炭化することにより調製される。不活性雰囲気とは、高温、好ましくは高真空または酸素枯渇雰囲気、より好ましくは窒素雰囲気またはアルゴン雰囲気で、炭素とほとんど反応性を示さない、ホウ素処理され安定化された加工物品を囲む雰囲気である。微量の酸素が不活性雰囲気中に存在し得ることが理解される。一例においては、不活性化雰囲気の温度は、６００℃以上である。好ましくは、不活性化雰囲気の温度は、８００℃以上である。一例では、不活性化雰囲気の温度は、３０００℃以下である。一例では、温度は、１４００〜２４００℃である。その範囲の上限のまたはその付近の温度は黒鉛物品を生産する一方で、この範囲の下限のまたはその付近の温度は炭素物品を生産する。
【００２０】
炭化中の気泡または加工物品への損傷を防止するために、徐々に、または段階的様式で不活性雰囲気を加熱することが好ましい。一実施形態では、ホウ素処理され安定化された加工物品は、周囲温度で、またはその付近の不活性雰囲気を含む加熱チャンバに導入され、このチャンバは、所望の最終温度を達成するために、ある一定期間にわたって後に加熱される。加熱スケジュールは、物品がチャンバから取り出される前に、最終温度もしくは中間温度またはプログラムされた冷却速度で規定期間の間、１つ以上の保持ステップを含んでもよい。
【００２１】
また別の実施形態では、不活性雰囲気を含むチャンバは複数の区間に細分化され、各々が適切な制御デバイスにより所望の温度で維持され、ホウ素処理され安定化された加工物品は、電動ベルトなどの適切な輸送機構を介して１つの区間から次に通過することにより段階的様式で加熱される。ホウ素処理され安定化された加工物品が繊維である例では、この輸送機構は、炭化プロセスの出口で繊維に牽引力を適用することであり得る一方で、安定化された繊維の張力は入口で制御される。
【００２２】
本発明のいくつかの実施形態が、以降、以下の実施例において詳細に説明される。
【００２３】
実施例においては、全質量収率は、酸化質量収率と炭化質量収率との積として算出される（下記に示すように算出される）。ＰＨＲは、樹脂１００重量部に対する配合量（質量基準）を示す。ＭＩは、メルトフローレートの測定値であるメルトインデックスを示す。重量％は、質量基準の総重量部１００重量部当たりの重量部を指す。ＰＥは、ポリエチレンを指す。ＢＡは、ホウ酸を指す。ＭＢＡは、メタホウ酸を指す。ＢＯは、酸化ホウ素を指す。ＺＢは、ホウ酸亜鉛を指す。Ｔ９５％は、５％の質量損失（℃）が観察される温度を指す。Ｔ５０％は、５０％の質量損失（℃）が観察される温度を指す。Ｔ５％は、９５％の質量損失（℃）が観察される温度を指す。測定された収率の定義：
【００２４】
【数１】
2018517850.tif 000002
【００２５】
【数２】
2018517850.tif 000003
【００２６】
【数３】
2018517850.tif 000004
【００２７】
【数４】
2018517850.tif 000005
【００２８】
式中、ｍＰＥはポリエチレンの初期質量であり、ｍＯＸは、酸化後残存している質量であり、ｍＣＦは、炭化後残存している質量であり、Ｍ％ＰＥは、元来形成された物品内（ｉｎ  ｔｈｅ  ｏｒｉｇｉｎａｌ  ｆｏｒｍｅｄ  ａｒｔｉｃｌｅ）のポリエチレンの質量％である。
【００２９】
ソックスレー抽出は、架橋されたエチレンプラスチックのゲル含量及びスウェル比を決定するための方法である。本明細書で使用されるとき、ソックスレー抽出は、ＡＳＴＭ  Ｓｔａｎｄａｒｄ  Ｄ２７６５−１１「Ｓｔａｎｄａｒｄ  Ｔｅｓｔ  Ｍｅｔｈｏｄｓ  ｆｏｒ  Ｄｅｔｅｒｍｉｎａｔｉｏｎ  ｏｆ  Ｇｅｌ  Ｃｏｎｔｅｎｔ  ａｎｄ  Ｓｗｅｌｌ  Ｒａｔｉｏ  ｏｆ  Ｃｒｏｓｓｌｉｎｋｅｄ  Ｅｔｈｙｌｅｎｅ  Ｐｌａｓｔｉｃｓ」に従い実施される。採用される方法において、０．０５０〜０．５００ｇの架橋された加工物品を量り、セルロース系円筒濾紙内に設置され、次に十分な量のキシレンを含むソックスレー抽出装置内に設置される。ソックスレー抽出は、次に、少なくとも１２時間、キシレンを還流しながら行われる。抽出後、円筒濾紙を除去し、架橋された加工物品を８０℃の真空炉で少なくとも１２時間乾燥させ、次に量り、それによりソックスレー処理された物品を得る。次に、重量比（ソックスレー処理した物品）／（架橋された加工物品）からゲル含量（％）が計算される。
【００３０】
比較実施例１
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９７８．２デニール、２．３１ｇｆ／ｄｅｎ、破断伸度１２．９４％。調製された繊維は、イソプロパノール溶液、５重量％アリールスルホン酸、Ｎａｃｕｒｅ  Ｂ２０１（Ｋｉｎｇ  Ｉｎｄｕｓｔｒｉｅｓにより提供）の入った容器内で３０分間、連続処理される。処理された繊維は、３日間乾燥硬化させる。その後、繊維を５日間、８０℃（相対湿度１００％）で湿気硬化させる。ゲル部分は、ソックスレー抽出により、６１．４〜６１．９％となるように測定される。架橋された繊維は、熱重量分析（ＴＧＡ）器具を用いて、温度ランプ速度を１０℃／分として、表１に概要を示す条件により、酸化し、かつ炭化する。表２は、空気酸化中に保持される質量、ならびに酸化処理及び炭化処理の両方の後の最終質量収率を報告する。
【００３１】
【表１】
2018517850.tif 000006
【００３２】
【表２】
2018517850.tif 000007
【００３３】
実施例１Ａ
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９７８．２デニール、２．３１ｇｆ／ｄｅｎ、破断伸度１２．９４％。調製された繊維は、イソプロパノール溶液、５重量％アリールスルホン酸、Ｎａｃｕｒｅ  Ｂ２０１の入った容器内で３０分間、連続処理される。処理された繊維は、３日間乾燥硬化させる。その後、繊維を５日間、８０℃（相対湿度１００％）で湿気硬化させる。ゲル部分は、ソックスレー抽出により、６１．４〜６１．９％となるように測定される。架橋された繊維は、その後、表３に報告する時間、５重量％ホウ酸／イソプロパノール溶液で処理される。ホウ酸溶液処理後、繊維を、一晩、空気中、周囲条件で乾燥させる。ホウ酸処理前及びホウ酸処理後の繊維の質量ならびに質量の相対的変動は、表４に報告する。
【００３４】
【表３】
2018517850.tif 000008
【００３５】
【表４】
2018517850.tif 000009
【００３６】
ホウ酸処理され、架橋された繊維は、熱重量分析（ＴＧＡ）器具を用いて、温度ランプ速度を１０℃／分として、表５に概要を示す条件により、酸化し、かつ炭化する。表６は、空気酸化中に保持される質量、ならびに酸化処理及び炭化処理の両方の後の最終質量収率を報告する。
【００３７】
【表５】
2018517850.tif 000010
【００３８】
【表６】
2018517850.tif 000011
【００３９】
実施例１Ｂ
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９７８．２デニール、２．３１ｇｆ／ｄｅｎ、破断伸度１２．９４％。調製された繊維は、イソプロパノール溶液、５重量％アリールスルホン酸、Ｎａｃｕｒｅ  Ｂ２０１の入った容器内で３０分間、連続処理される。処理された繊維は、３日間乾燥硬化させる。その後、繊維を５日間、８０℃（相対湿度１００％）で湿気硬化させる。ゲル部分は、ソックスレー抽出により、６１．４〜６１．９％となるように測定される。架橋された繊維は、その後、表７に報告する時間、５重量％ホウ酸／イソプロパノール溶液で処理される。ホウ酸溶液処理後、繊維を、一晩、空気中、周囲条件で乾燥させる。乾燥され、ホウ酸処理された繊維は、真空炉にて一晩、熱処理（８０℃）を施す。ホウ酸処理前及びホウ酸処理後の繊維の質量ならびに質量の相対的変動は、表８に報告する。
【００４０】
【表７】
2018517850.tif 000012
【００４１】
【表８】
2018517850.tif 000013
【００４２】
熱処理され、ホウ酸処理され、架橋された繊維は、熱重量分析（ＴＧＡ）器具を用いて、温度ランプ速度を１０℃／分として、酸化及び炭化処置のために表９に概要を示す条件により、酸化し、かつ炭化する。
【００４３】
空気酸化中に保持される質量、ならびに酸化処理及び炭化処理の両方の後の最終質量収率を報告する。
【００４４】
【表９】
2018517850.tif 000014
【００４５】
【表１０】
2018517850.tif 000015
【００４６】
比較実施例２
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９４５．８デニール、２．２５ｇｆ／ｄｅｎ、破断伸度１２．１７％。調製された繊維は、イソプロパノール溶液、５重量％アリールスルホン酸、Ｎａｃｕｒｅ  Ｂ２０１の入った容器内で５秒間、連続処理される。処理された繊維は、３日間乾燥硬化させる。その後、繊維を５日間、８０℃（相対湿度１００％）で湿気硬化させる。ゲル部分は、ソックスレー抽出により、５８．２〜５８．９％となるように測定される。架橋された繊維は、熱重量分析（ＴＧＡ）器具を用いて、温度ランプ速度を１０℃／分として、表１１に概要を示す条件により、酸化し、かつ炭化する。表１２は、空気酸化中に保持される質量、ならびに酸化処理及び炭化処理の両方の後の最終質量収率を報告する。
【００４７】
【表１１】
2018517850.tif 000016
【００４８】
【表１２】
2018517850.tif 000017
【００４９】
実施例２Ａ
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９４５．８デニール、２．２５ｇｆ／ｄｅｎ、破断伸度１２．１７％。調製された繊維は、イソプロパノール溶液、５重量％アリールスルホン酸、Ｎａｃｕｒｅ  Ｂ２０１の入った容器内で５秒間、連続処理される。処理された繊維は、３日間乾燥硬化させる。その後、繊維を５日間、８０℃（相対湿度１００％）で湿気硬化させる。ゲル部分は、ソックスレー抽出により、５８．２〜５８．９％となるように測定される。架橋された繊維は、その後、表１３に報告する時間、５重量％ホウ酸／イソプロパノール溶液で処理される。ホウ酸溶液処理後、繊維を、一晩、空気中、周囲条件で乾燥させる。乾燥され、ホウ酸処理された繊維は、真空炉にて一晩、熱処理（８０℃）を施す。ホウ酸処理前及びホウ酸処理後の繊維の質量ならびに質量の相対的変動は、表１４に報告する。
【００５０】
【表１３】
2018517850.tif 000018
【００５１】
【表１４】
2018517850.tif 000019
【００５２】
熱処理され、ホウ酸処理され、架橋された繊維は、熱重量分析（ＴＧＡ）器具を用いて、温度ランプ速度を１０℃／分として、表１５に概要を示す条件により、酸化し、かつ炭化する。表１６は、空気酸化中に保持される質量、ならびに酸化処理及び炭化処理の両方の後の最終質量収率を報告する。
【００５３】
【表１５】
2018517850.tif 000020
【００５４】
【表１６】
2018517850.tif 000021
【００５５】
実施例２Ｂ
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９４５．８デニール、２．２５ｇｆ／ｄｅｎ、破断伸度１２．１７％。調製された繊維は、イソプロパノール溶液、５重量％アリールスルホン酸、Ｎａｃｕｒｅ  Ｂ２０１の入った容器内で５秒間、連続処理される。処理された繊維は、３日間乾燥硬化させる。その後、繊維を５日間、８０℃（相対湿度１００％）で湿気硬化させる。ゲル部分は、ソックスレー抽出により、５８．２〜５８．９％となるように測定される。架橋された繊維は、その後、表１７に報告する時間、５重量％ホウ酸／イソプロパノール溶液で処理される。ホウ酸溶液処理後、繊維を、一晩、空気中、周囲条件で乾燥させる。乾燥され、ホウ酸処理された繊維は、真空炉にて一晩、熱処理（８０℃）を施す。ホウ酸処理前及びホウ酸処理後の繊維の質量ならびに質量の相対的変動は、表１８に報告する。
【００５６】
【表１７】
2018517850.tif 000022
【００５７】
【表１８】
2018517850.tif 000023
【００５８】
熱処理され、ホウ酸処理され、架橋された繊維は、熱重量分析（ＴＧＡ）器具を用いて、温度ランプ速度を１０℃／分として、表１９に概要を示す条件により、酸化し、かつ炭化する。表２０は、空気酸化中に保持される質量、ならびに酸化処理及び炭化処理の両方の後の最終質量収率を報告する。
【００５９】
【表１９】
2018517850.tif 000024
【００６０】
【表２０】
2018517850.tif 000025
【００６１】
比較実施例３
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９７８．２デニール、２．３１ｇｆ／ｄｅｎ、破断伸度１２．９４％。調製された繊維は、イソプロパノール溶液、５重量％アリールスルホン酸、Ｎａｃｕｒｅ  Ｂ２０１の入った容器内で３０分間、連続処理される。処理された繊維は、３日間乾燥硬化させる。その後、繊維を５日間、６０℃（相対湿度１００％）で湿気硬化させる。ゲル部分は、ソックスレー抽出により、５５．５９〜５６．３０％となるように測定される。架橋された繊維は、熱重量分析（ＴＧＡ）器具を用いて、温度ランプ速度を１０℃／分として、表２１に概要を示す条件により、酸化し、かつ炭化する。表２２は、空気酸化中に保持される質量、ならびに酸化処理及び炭化処理の両方の後の最終質量収率を報告する。
【００６２】
【表２１】
2018517850.tif 000026
【００６３】
【表２２】
2018517850.tif 000027
【００６４】
実施例３Ａ
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９７８．２デニール、２．３１ｇｆ／ｄｅｎ、破断伸度１２．９４％。調製された繊維は、イソプロパノール溶液、５重量％アリールスルホン酸、Ｎａｃｕｒｅ  Ｂ２０１の入った容器内で３０分間、連続処理される。処理された繊維は、３日間乾燥硬化させる。その後、繊維を５日間、６０℃（相対湿度１００％）で湿気硬化させる。ゲル部分は、ソックスレー抽出により、５５．５９〜５６．３０％となるように測定される。その後、架橋された繊維は、表２３に報告する時間、酸化ホウ素／イソプロパノール飽和溶液で処理する。酸化ホウ素溶液処理後、繊維を、一晩、空気中、周囲条件で乾燥させる。酸化ホウ素処理前及び酸化ホウ素処理後の繊維の質量ならびに質量の相対的変動は、表２４に報告する。
【００６５】
【表２３】
2018517850.tif 000028
【００６６】
【表２４】
2018517850.tif 000029
【００６７】
酸化ホウ素処理され、架橋された繊維は、熱重量分析（ＴＧＡ）器具を用いて、に概要を示す条件により、酸化し、かつ炭化する。
【００６８】
温度ランプ速度１０℃／分とする表２５、表２６は、空気酸化中に保持される質量、ならびに酸化処理及び炭化処理の両方の後の最終質量収率を報告する。
【００６９】
【表２５】
2018517850.tif 000030
【００７０】
【表２６】
2018517850.tif 000031
【００７１】
実施例３Ｂ
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト重合前駆体樹脂は、メルトスパンされて、次の性質を有する繊維を形成する。１５７３フィラメント、全１９７８．２デニール、２．３１ｇｆ／ｄｅｎ、破断伸度１２．９４％。調製された繊維は、イソプロパノール溶液、５重量％アリールスルホン酸、Ｎａｃｕｒｅ  Ｂ２０１の入った容器内で３０分間、連続処理される。処理された繊維は、３日間乾燥硬化させる。その後、繊維を５日間、６０℃（相対湿度１００％）で湿気硬化させる。ゲル部分は、ソックスレー抽出により、５５．５９〜５６．３０％となるように測定される。架橋された繊維は、その後、表２７に報告する時間、５重量％ホウ酸亜鉛（Ｆｉｒｅｂｒａｋｅ  ＺＢ−ＸＦ）／イソプロパノール溶液の懸濁体で処理される。
【００７２】
ホウ酸亜鉛懸濁処理後、繊維を、一晩、空気中、周囲条件で乾燥させる。乾燥され、ホウ酸亜鉛処理された繊維は、真空炉にて一晩、熱処理（８０℃）を施す。ホウ酸処理前及びホウ酸処理後の繊維の質量ならびに質量の相対的変動は、表２８に報告する。
【００７３】
【表２７】
2018517850.tif 000032
【００７４】
【表２８】
2018517850.tif 000033
【００７５】
ホウ酸亜鉛処理され、架橋された繊維は、熱重量分析（ＴＧＡ）器具を用いて、温度ランプ速度を１０℃／分として、表２９に概要を示す条件により、酸化し、かつ炭化する。表３０は、空気酸化中に保持される質量、ならびに酸化処理及び炭化処理の両方の後の最終質量収率を報告する。
【００７６】
【表２９】
2018517850.tif 000034
【００７７】
【表３０】
2018517850.tif 000035
【００７８】
実施例４
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９７８．２デニール、２．３１ｇｆ／ｄｅｎ、破断伸度１２．９４％。調製された繊維は、イソプロパノール溶液、５重量％アリールスルホン酸、Ｎａｃｕｒｅ  Ｂ２０１の入った容器内で３０分間、連続処理される。処理された繊維は、３日間乾燥硬化させる。その後、繊維を５日間、８０℃（相対湿度１００％）で湿気硬化させる。ゲル部分は、ソックスレー抽出により、６１．４〜６１．９％となるように測定される。その後、架橋された繊維は、表３１に報告される時間、５重量％ホウ酸／イソプロパノール溶液で処理する。ホウ酸溶液処理後、繊維を空気中、周囲条件で一晩乾燥させる。乾燥され、ホウ酸処理された繊維は、真空炉にて一晩、熱処理（８０℃）を施す。ホウ酸処理前及びホウ酸処理後の繊維の質量ならびに質量の相対的変動は、表３２に報告する。
【００７９】
【表３１】
2018517850.tif 000036
【００８０】
【表３２】
2018517850.tif 000037
【００８１】
熱処理され、ホウ酸処理され、架橋された繊維は、熱重量分析（ＴＧＡ）器具を用いて、温度ランプ速度を１０℃／分として、表３３に概要を示す条件により、酸化し、かつ炭化する。表３４は、空気酸化中に保持される質量、ならびに酸化処理及び炭化処理の両方の後の最終質量収率を報告する。
【００８２】
【表３３】
2018517850.tif 000038
【００８３】
【表３４】
2018517850.tif 000039
【００８４】
実施例５
エチレン／オクテンコポリマー（密度＝０．９４１ｇ／ｃｍ３、ＭＩ＝３４ｇ／１０分、１９０℃／２．１６ｋｇ）は、ビニルトリメトキシシラン（ＶＴＭＳ）との反応により押出され、ＶＴＭＳ−グラフトエチレン／オクテンコポリマー（ＭＩ＝１９ｇ／１０分、１９０℃／２．１６ｋｇ、１３Ｃ  ＮＭＲによって決定されたグラフト化シラン含有量１．４重量％）前駆体樹脂が形成される。ＶＴＭＳ−グラフト前駆体樹脂は、メルトスパンされて、次の性質を有する繊維を形成する。１５７３フィラメント、全１９４５．８デニール、２．２５ｇｆ／ｄｅｎ、破断伸度１２．１７％。繊維トウは、５重量％ホウ酸の入ったイソプロパノール溶液入り容器内で連続して処理される。溶液中の繊維残存時間は、５秒である。処理された繊維は、３日間乾燥硬化させる。表３５に報告されるとおり、その後、繊維を１〜５日間、８０℃（相対湿度１００％）で湿気硬化させる。ゲル部分は、ソックスレー抽出により、測定される。全結果は、表３６に報告する。
【００８５】
【表３５】
2018517850.tif 000040
【００８６】
【表３６】
2018517850.tif 000041
【００８７】
調製され、架橋された３つのセグメント（Ａ、Ｂ及びＣ）は、表３７に報告される様々な時間に、１５重量％ホウ酸／メタノール溶液により処理される。ホウ酸溶液処理後、繊維を、空気中、周囲条件で一晩乾燥させる。次に、乾燥され、ホウ酸処理された繊維は、真空炉にて一晩、熱処理（８０℃）を施す。ホウ酸処理前及びホウ酸処理後の繊維の質量ならびに質量の相対的変動は、表３８に報告する。
【００８８】
【表３７】
2018517850.tif 000042
【００８９】
【表３８】
2018517850.tif 000043
【００９０】
熱処理されたホウ酸処理架橋繊維は、熱重量分析（ＴＧＡ）器具を用いて、表３９に概要を示す条件により、酸化し、かつ炭化する。酸化及び炭化方法では、温度ランプ速度は、酸化及び炭化処置のために１０℃／分に維持される。表４０は、空気酸化中に保持される質量、ならびに酸化処理及び炭化処理の両方の後の最終質量収率を報告する。
【００９１】
【表３９】
2018517850.tif 000044
【００９２】
【表４０】
2018517850.tif 000045
【００９３】
比較実施例６
ビニルトリメトキシシラングラフト重合エチレン／オクテンコポリマー（ＭＩ＝７ｇ／１０分、１９０℃／２．１６ｋｇ、グラフト重合シラン含量１．６重量％）が前駆体樹脂として使用される。フィルムは、Ｃａｒｖｅｒプレス機を用いて、１８０℃で圧縮成形し、厚さ３ミリメートル（７６．２ミクロン）（マイクロメータによる）の薄膜とする。いずれのフィルムも、市販のアリールスルホン酸（Ｎａｃｕｒｅ  Ｂ−２０１、Ｋｉｎｇ  Ｉｎｄｕｓｔｒｉｅｓ）触媒の入ったイソプロパノール溶液中でフィルムを１２時間処理することによって架橋させ、その後、６０〜８０℃で７２時間湿気硬化させる。ゲル部分は、ソックスレー抽出により、８１．８％となるように測定される。調製されたフィルムから９つの小さい円形フィルムを切り取り、量る。フィルムは、空気下で、熱対流炉にて、２７０℃で５時間酸化する（酸素含量２１％）。９つのフィルムは、空気酸化後、量る。酸化中の質量保持（酸化質量収率）は、表４１に報告する。その後、窒素下において、２５℃〜８００℃で、ランプ速度１０℃／分を用いて、酸化フィルムを炭化する。炭化中の質量保持（炭化質量収率）は、表４１に報告する。算出した全質量収率は、表４１に報告する。平均酸化質量収率、炭化質量収率、及び全質量収率は、それぞれ、４３．５％、４５．７％、及び１９．７％である。
【００９４】
【表４１】
2018517850.tif 000046
【００９５】
実施例６
ビニルトリメトキシシラングラフト重合エチレン／オクテンコポリマー（ＭＩ＝７ｇ／１０分、１９０℃／２．１６ｋｇ、グラフト重合シラン含量１．６重量％）が前駆体樹脂として使用される。フィルムは、Ｃａｒｖｅｒプレス機を用いて、１８０℃で圧縮成形し、厚さ３ミリメートル（７６．２ミクロン）（マイクロメータによる）の薄膜とする。いずれのフィルムも、市販のアリールスルホン酸（Ｎａｃｕｒｅ  Ｂ−２０１、Ｋｉｎｇ  Ｉｎｄｕｓｔｒｉｅｓ）触媒の入ったイソプロパノール溶液中でフィルムを１２時間処理することによって架橋させ、その後、６０〜８０℃で７２時間湿気硬化させる。ゲル部分は、ソックスレー抽出により、８１．８％となるように測定される。Ａ〜Ｄと表示された４つのフィルムは、表４２に示す塩化メチレン／ホウ酸トリブチル溶液の入ったバイアル瓶に浸す。フィルムは、ホウ酸トリブチル溶液中で一晩処理される。フィルム重量は、ホウ酸トリブチル処理前及びホウ酸トリブチル処理後に記録される。表４３には、各フィルムの重量の変化を報告する。フィルムは、空気下で、熱対流炉にて、２７０℃で５時間酸化する（酸素含量２１％）。フィルムは、空気酸化後、量る。酸化中の質量保持（酸化質量収率）は、表４４に報告する。その後、窒素下において、２５℃〜８００℃で、ランプ速度１０℃／分を用いて、酸化フィルムを炭化する。炭化中の質量保持（炭化質量収率）は、表４４に報告する。酸化前にホウ酸トリブチルで処理したフィルムの平均酸化質量収率は、対照フィルム（比較実施例６）と比較して、５．５〜４２．１％増加する。酸化及び炭化前にホウ酸トリブチルで処理したフィルムの平均炭化質量収率は、対照フィルム（比較実施例６）と比較して、１３．６〜２４．５％増加する。酸化及び炭化前にホウ酸トリブチルで処理したフィルムの平均全質量収率は、対照フィルム（比較実施例６）と比較して、２５．４〜７８．２％増加する。
【００９６】
【表４２】
2018517850.tif 000047
【００９７】
【表４３】
2018517850.tif 000048
【００９８】
【表４４】
2018517850.tif 000049
【００９９】
比較実施例７
エチレン／オクテンコポリマー（密度＝０．９５０ｇ／ｃｍ３、ＭＩ＝１７ｇ／１０分、１９０℃／２．１６ｋｇ）は、１６０℃、ＤＳＭ  Ｘｐｌｏｒｅ  １５マイクロコンパウンダ、窒素下で溶融ブレンドする。フィルムは、Ｃａｒｖｅｒプレス機を用いて、１６０℃で圧縮成形する。フィルムは、熱対流炉で、２５０℃、１０時間、空気下で酸化する（酸素含量２１％）。フィルムは、空気酸化後、量る。酸化中の質量保持（酸化質量収率）は、表４５に報告する。その後、窒素下において、２５℃〜８００℃で、ランプ速度１０℃／分を用いて、酸化フィルムを炭化する。炭化中の質量保持（炭化質量収率）は、表４５に報告する。算出した全質量収率は、表４５に報告する。
【０１００】
【表４５】
2018517850.tif 000050
【０１０１】
実施例７Ａ
エチレン／オクテンコポリマー（密度＝０．９５０ｇ／ｃｍ３、ＭＩ＝１７ｇ／１０分、１９０℃／２．１６ｋｇ）は、ポリブタジエン（Ｓｉｇｍａ  Ａｌｄｒｉｃｈ（平均Ｍｎ、１，５３０〜２，０７０、カタログ番号４３４７７９）から受領して使用される）と、５重量％、１６０℃で、ＤＳＭ  Ｘｐｌｏｒｅ  １５マイクロコンパウンダの窒素下で、溶融ブレンドする。フィルムを、カーバープレス機を用いて、１６０℃で圧縮成形する。フィルムは、熱対流炉で、２５０℃、１０時間、空気下で酸化する（酸素含量２１％）。フィルムは、空気酸化後、量る。酸化中の質量保持（酸化質量収率）は、表４６に報告する。その後、窒素下において、２５℃〜８００℃で、ランプ速度１０℃／分を用いて、酸化フィルムを炭化する。炭化中の質量保持（炭化質量収率）は、表４６に報告する。算出した全質量収率は、表４６に報告する。
【０１０２】
【表４６】
2018517850.tif 000051
【０１０３】
実施例７Ｂ
エチレン／オクテンコポリマー（密度＝０．９５０ｇ／ｃｍ３、ＭＩ＝１７ｇ／１０分、１９０℃／２．１６ｋｇ）は、ポリブタジエン（Ｓｉｇｍａ  Ａｌｄｒｉｃｈ（平均Ｍｎ、１，５３０〜２，０７０、カタログ番号４３４７７９）から受領して使用される）と、５重量％、１６０℃で、ＤＳＭ  Ｘｐｌｏｒｅ  １５マイクロコンパウンダの窒素下で、溶融ブレンドする。フィルムは、Ｃａｒｖｅｒプレス機を用いて、１６０℃で圧縮成形する。３００ｍＬ  ６．６６ｍＭ  ＢＨ３（ボラン）溶液は、２．０１ｍＬ  １Ｍ  ＢＨ３／ＴＨＦ溶液、３００ｍＬ  ＴＨＦに溶解することによって、グローブボックス内で調製した。フィルムは、ＢＨ３溶液１００ｍＬに一晩浸漬させた。溶液から取り出した後、フィルムは、グローブボックス雰囲気で乾燥させた。１６時間後、フィルムをグローブボックスから取り出す。フィルムは、空気下で、熱対流炉にて、２５０℃で１０時間酸化する（酸素含量２１％）。フィルムは、空気酸化後、量る。酸化中の質量保持（酸化質量収率）は、表４７に報告する。その後、窒素下において、２５℃〜８００℃で、ランプ速度１０℃／分を用いて、酸化フィルムを炭化する。炭化中の質量保持（炭化質量収率）は、表４７に報告する。算出した全質量収率は、表４７に報告する。対照フィルム（比較実施例７及び実施例７Ａ）と比較して、ホウ素で処理されたフィルム（実施例７Ｂ）の炭化質量収率が２２１〜２６１％、相対的に増加することが観察される。対照フィルム（比較実施例７及び実施例７Ａ）と比較して、ホウ素で処理されたフィルムの全質量収率が２９７〜３０８％、相対的に増加することが観察される。
【０１０４】
【表４７】
2018517850.tif 000052
【手続補正書】
【提出日】平成29年12月18日(2017.12.18)
【手続補正１】
【補正対象書類名】特許請求の範囲
【補正対象項目名】全文
【補正方法】変更
【補正の内容】
【特許請求の範囲】
【請求項１】
炭素質物品を調製するための方法であって、
（ａ）オレフィン樹脂を提供するステップと、
（ｂ）前記オレフィン樹脂から加工物品を形成するステップと、
（ｃ）前記加工物品を架橋するステップと、
（ｄ）空気酸化により前記加工物品を安定化させるステップと、
（ｅ）前述のステップのうちの少なくとも１つの間、または中間で、ホウ素含有液体（ＢＣＬ）で処理するステップと、
（ｆ）前記安定化された加工物品を炭化するステップと、を含む、方法。
【請求項２】
前記ＢＣＬは、前記加工物品にホウ素を堆積させるために好適なホウ素源である、請求項１に記載の方法。
【請求項３】
前記ホウ素源は、元素ホウ素、ボラン、ホウ酸塩、ボリン酸、ボロン酸、ホウ酸、ボリン酸エステル、ボロン酸エステル、ボロキシン、アミノボラン、ボラジン、ホウ化水素、ならびにそれらの誘導体及び組み合わせである、請求項２に記載の方法。
【請求項４】
ステップ（ｄ）は、１２０℃以上で前記加工物品を加熱することを含む、請求項１〜３のいずれか一項に記載の方法。
【請求項５】
ステップ（ｂ）は、繊維紡糸、フィルム押出流延、吹込フィルム処理、ダイを介する異形押出成形、射出成形、溶液流延、または圧縮成形によって、前記ポリオレフィン樹脂を加工物品に変換することを含む、請求項１〜４のいずれか一項に記載の方法。
【請求項６】
炭素質物品を調製するための方法であって、
（ａ）架橋されたポリオレフィン加工物品を提供するステップと、
（ｂ）前記架橋されたポリオレフィン加工物品を空気酸化により安定化させて、安定化された加工物品を提供するステップと、
（ｃ）前述のステップのうちの少なくとも１つの間、または中間で、ホウ素含有液体（ＢＣＬ）で処理するステップと、
（ｄ）前記安定化された加工物品を炭化するステップと、を含む、方法。
【請求項７】
前記ＢＣＬは、前記加工物品にホウ素を堆積させるために好適なホウ素源である、請求項６に記載の方法。
【請求項８】
前記ホウ素源は、元素ホウ素、ボラン、ホウ酸塩、ボリン酸、ボロン酸、ホウ酸、ボリン酸エステル、ボロン酸エステル、ボロキシン、アミノボラン、ボラジン、ホウ化水素、ならびにそれらの誘導体及び組み合わせである、請求項７に記載の方法。
【請求項９】
ステップ（ｂ）は、１２０℃以上で前記架橋された加工物品を加熱することを含む、請求項６〜８のいずれか一項に記載の方法。
【国際調査報告】
2018517850.tif 000053
2018517850.tif 000054